이 때 , 기재 인 폴리 이미드 필름 으로서 는 디아민 성분 으로서 파라 페닐 렌 디아민 및 4 , 4 '- 디 아미노 디페닐 에 테르 , 산 이 무수물 성분 으로서 피로 메리트 산 이무수 물 , 3 , 3 ', 4 , 4 '- 비페닐 테트라 카르본산 이무수 물 로 주로 이루어지 는 폴리 이미드 필름 이 다 . 즉 , 파라 페닐 렌 디아민 , 4 , 4 '- 디 아미노 디페닐 에 테르 , 피 로 메리트 산 이무수 물 , 3 , 3 ', 4 , 4 '- 비페닐 테트라 카르본산 이무수 물 의 4 종류 를 필수 성분 으로 하 고 , 이 들 4 종류 만 , 또는 이 들 4 종류 에 추가 하 여 소량 의 다른 성분 을 추가 함 으로써 얻 게 되 는 폴리 이미드 필름 이 다 . 좋 기 로 는 , 디아민 성분 으로서 10 내지 50 몰 % 의 파라 페닐 렌 디아민 및 50 내지 90 몰 % 의 4 , 4 '- 디 아미노 디페닐 에 테르 를 사용 하 고 , 산 이 무수물 성분 으로서 50 내지 99 몰 % 의 피로 메리트 산 이무수 물 및 1 내지 50 몰 % 의 3 , 3 ', 4 , 4 '- 비페닐 테트라 카르본산 이무수 물 을 사용 하 여 이루어지 는 폴리 이미드 필름 이 다 . 더 좋 기 로 는 , 탄성 률 이 3 내지 7 GPa , 50 내지 200 ℃ 에서 의 선팽창 계수 가 5 내지 20 ppm / ℃ 이 고 , 습도 팽창 계수 가 25 ppm / % RH 이하 , 흡수 율 이 3 % 이하 , 200 ℃, 1 시간 의 가열 수축 율 이 0 . 10 % 이하 인 폴리 이미드 필름 이 다 . 파라 페닐 렌 디아민 이 너무 많 으면 딱딱 해 지 고 , 너무 적 으면 지나치 게 물러지 기 때문 에 , 10 내지 50 몰 % 가 좋 고 , 더 좋 기 로 는 , 15 내지 45 몰 %, 더 좋 기 로 는 , 20 내지 40 몰 % 이 다 . 4 , 4 '- 디 아미노 디페닐 에 테르 가 너무 많 으면 물러지 고 , 너무 적 으면 딱딱 해지므로 , 50 내지 90 몰 % 가 좋 고 , 더 좋 기 로 는 , 55 내지 85 몰 %, 더 좋 기 로 는 , 50 내지 80 몰 % 이 다 . 피 로 메리트 산 이무수 물 이 너무 많 으면 딱딱 해 지 고 , 너무 적 으면 물러지 기 때문 에 , 50 내지 99 몰 % 가 좋 고 , 더 좋 기 로 는 55 내지 95 몰 %, 더 좋 기 로 는 , 60 내지 90 몰 % 이 다 . 3 , 3 ', 4 , 4 '- 비페닐 테트라 카르본산 이무수 물 이 너무 많 으면 물러지 고 , 너무 적 으면 딱딱 해지므로 , 1 내지 50 몰 % 가 좋 고 , 더 좋 기 로 는 , 5 내지 45 몰 %, 더 좋 기 로 는 , 15 내지 35 몰 % 이 다 . 경도 의 지표 인 탄성 률 3 내지 7 GPa 의 범위 가 좋 고 , 7 GPa 를 넘 으면 너무 딱딱 해 지 고 3 GPa 보다 작 으면 너무 물러 진다 . 선팽창 계수 는 5 내지 20 ppm / ℃ 가 좋 고 , 20 ppm / ℃ 를 넘 으면 열 에 의한 치수 변화 가 너무 커 지 고 , 5 ppm / ℃ 보다 작아지 면 배선 에 사용 되 는 금속 과 의 선팽창 계수 와 의 차이 가 커지 기 때문 에 , 뒤틀림 이 발생 한다 . 습도 팽창 계수 가 25 ppm / % RH 를 넘 으면 습도 에 의한 치수 변화 가 너무 크 므로 , 습도 팽창 계수 는 25 ppm / % RH 이하 가 좋 다 . 흡수 율 이 3 % 를 넘 으면 , 흡수 된 물 의 영향 으로 필름 의 치수 변화 가 커지 므로 3 % 이하 가 바람직 하 다 . 200 ℃ 1 시간 의 가열 수축 율 이 O . 10 % 를 넘 으면 역시 열 에 의한 치수 변화 가 커지 므로 , 가열 수축 율 은 0 . 10 % 이하 가 좋 다 .